(57)【要約】  酸性染料で染色したときに改善された洗濯堅牢度を有するフィラメント、繊維および製造物品において使用するためのスパンデックスおよび第四級アミン添加剤を含有する組成物が提供される。これらの組成物の生産方法も提供される。【特許請求の範囲】
【請求項１】
スパンデックスと、Ｎ，Ｎ−ジアルキル−Ｎ，Ｎ−ジアルカノールアンモニウムアルキルスルホネートを含むカチオン性ポリウレタンとを含む組成物。
【請求項２】
前記カチオン性ポリウレタンが第四級化アルキルスルホネートポリウレタンポリマーである、請求項１に記載の組成物。
【請求項３】
請求項１または２に記載の組成物を含むフィラメントまたは繊維。
【請求項４】
製造物品であって、少なくともその一部が、請求項１もしくは２に記載の組成物または請求項３に記載のフィラメントもしくは繊維を含む、製造物品。
【請求項５】
スパンデックスの染色性および洗濯堅牢度を改善する方法であって、前記方法は、セグメント化ポリウレタンにＮ，Ｎ−ジアルキル−Ｎ，Ｎ−ジアルカノールアンモニウムアルキルスルホネートを含有するカチオン性ポリウレタンを添加することを含む、方法。
【請求項６】
前記カチオン性ポリウレタンがポリウレタン添加経路によって添加される、請求項５に記載の方法。
【請求項７】
前記カチオン性ポリウレタンが第四級化アルキルスルホネートポリウレタンポリマーである、請求項５に記載の方法。
【発明の詳細な説明】
【技術分野】
【０００１】
本開示は、ポリウレタン添加経路によって組み込まれた第四級アミン添加剤を含有するスパンデックス、ならびに酸性染料で染色したときに改善された洗濯堅牢度を有するスパンデックスフィラメントおよび繊維ならびにこのスパンデックス、フィラメントおよび／または繊維から調製される製造物品に関する。スパンデックスの生産方法も開示される。
【背景技術】
【０００２】
酸性染料は容易に入手可能であり、良好な光堅牢度および適用の容易さを有することが知られている。しかしながら、これらの染料をスパンデックスに適用した場合、染色された繊維の不十分な洗濯堅牢度により問題が発生する可能性がある。さらに、染色が生じる低いｐＨは、染色装置に対して腐食性であり、かついくつかの繊維タイプに対して分解性である可能性がある。
【０００３】
したがって、ほとんどの競争力のあるスパンデックス製品には、第三級アミン添加剤が含まれている。しかし、これらの添加剤は、低い彩度収率で染色に時間のかかる製品をもたらす。
【０００４】
米国特許第３，２９４，７５２号は、酸性染料で染色したときに改善された染色性および洗濯堅牢度を有するセグメント化エラストマーから調製された織物繊維および成形物品を開示している。繊維および成形物品は、エラストマー鎖中に０．０５重量パーセント〜２重量パーセントの第四級窒素を含有するセグメント化ポリウレタンで少なくとも８５パーセントを構成する長鎖合成エラストマーを含み、セグメント化ポリウレタンは、本質的に、ポリマー鎖中で交互になっている第１および第２のセグメントからなり、第１のセグメントは６０℃未満で溶融し、分子量が６００を超えるポリマーからなり、第２のセグメントは繊維を形成する分子量範囲内で２００℃を超える融点を有するポリマーの少なくとも１つの繰り返し単位からなる。この開示において、第四級窒素反応性基は、直接重合を介してセグメント化ポリウレタンに組み込まれる。
【０００５】
しかしながら、直接重合は商業的に実施するのが難しい。
【０００６】
米国特許第６，２２１，９５４号は、安定なフィルムの形成に、コーティング組成物、およびポリウレタンフィルムの生産における共反応物として有用であることが開示されているカチオン性ポリウレタン組成物の調製において使用するための第四級化ビスヒドロキシルアルキルアミンの調製および使用を開示している。
【０００７】
米国特許第６，４０３，６８２号は、スパンデックスの１ｋｇあたり約３〜１００ミリ当量の第四級アミン官能基を含有するスパンデックスを開示しており、第四級アミンは、１−イソシアナト−４＼［（４−イソシアナトフェニル）メチル］ベンゼン、１−イソシアナト−２−［（４−イソシアナトフェニル）メチル］ベンゼン、４−メチル−１，３−フェニレンジイソシアネート、５−イソシアナト−１−（イソシアナトメチル）−１，３，３−トリメチルシクロヘキサン、１，６−ジイソシアナトヘキサンおよびビス（４−イソシアナトシクロヘキシル）メタン）からなる群から選択される少なくとも１つのジイソシアネートと、Ｎ，Ｎ−ジアルキル−Ｎ，ＮジアルカノールアンモニウムクロリドおよびＮ，Ｎ−ジアルキル−Ｎ，Ｎ−ジアルカノールアンモニウムアルキルサルフェートからなる群から選択され、ここで、アルカノール基は２〜４個の炭素原子を含有する、少なくとも１つの第四級アミンとの反応生成物を含む、（ａ）オリゴマーからなる群から選択される添加剤である。得られたスパンデックスは、改善されたヒートセット効率を有することが開示されている。
【０００８】
洗濯堅牢度が向上した、商業的に適応可能な酸性染色可能なスパンデックスが必要である。
【発明の概要】
【０００９】
本開示は、優れた洗濯堅牢度を示すカチオン性ポリウレタンから商業的に適応可能なプロセスを介して調製された酸性染色可能なポリマーに関する。
【００１０】
したがって、本発明の一態様は、スパンデックスと、Ｎ，Ｎ−ジアルキル−Ｎ，Ｎ−ジアルカノールアンモニウムアルキルスルホネートを含有するカチオン性ポリウレタンとを含む組成物に関する。
【００１１】
本発明の別の態様は、酸性染料で染色したときに改善された染色性および洗濯堅牢度を有するフィラメントおよび繊維に関する。繊維は、スパンデックスと、Ｎ，Ｎ−ジアルキル−Ｎ，Ｎ−ジアルカノールアンモニウムアルキルスルホネートを含有するカチオン性ポリウレタンから生産される。
【００１２】
本発明の別の態様は、製造物品であって、少なくともその一部が、スパンデックスと、Ｎ，Ｎ−ジアルキル−Ｎ，Ｎ−ジアルカノールアンモニウムアルキルスルホネートを含有するカチオン性ポリウレタンとを含む組成物または繊維を含む、製造物品に関する。
【００１３】
本発明のさらに別の態様は、酸性染料で染色したときのスパンデックスの染色性および洗濯堅牢度を改善する方法に関する。この方法は、ポリウレタン添加経路によって、Ｎ，Ｎ−ジアルキル−Ｎ，Ｎ−ジアルカノールアンモニウムアルキルスルホネートを含有するカチオン性ポリウレタンをスパンデックスに添加することを含む。
【発明を実施するための形態】
【００１４】
本発明は、改善された酸性染料の反応性および洗濯堅牢度を有する商業的に生産可能なスパンデックスならびにこのスパンデックスの生産方法、このスパンデックスから生産されたフィラメントおよび繊維ならびに少なくともその一部がこのスパンデックスを含む製造物品に関する。
【００１５】
「スパンデックス」という用語は、その一般的な意味で、繊維形成物質がセグメント化ポリウレタンおよび／またはポリウレタン尿素から構成される長鎖合成ポリマーである製造繊維を意味するために本明細書で使用される。スパンデックス組成物は当技術分野で周知であり、Ｍｏｎｒｏｅ  Ｃｏｕｐｅｒ，Ｈａｎｄｂｏｏｋ  ｏｆ  Ｆｉｂｅｒ  Ｓｃｉｅｎｃｅ  ａｎｄ  Ｔｅｃｈｎｏｌｏｇｙ：Ｖｏｌｕｍｅ  ＩＩＩ、Ｈｉｇｈ  Ｔｅｃｈｎｏｌｏｇｙ  Ｆｉｂｅｒｓ  Ｐａｒｔ  Ａ．Ｍａｒｃｅｌ  Ｄｅｋｋｅｒ，ＩＮＣ：１９８５，ｐａｇｅｓ  ５１−８５に開示されているものなどの多くのバリエーションを含んでもよい。
【００１６】
本発明において、カチオン性ポリウレタンは、改善された酸性染料反応性および容易な商業的採用のためにスパンデックスポリマーに添加される。非限定的な一実施形態において、カチオン性ポリウレタンは、Ｎ，Ｎ−ジアルキル−Ｎ，Ｎ−ジアルカノールアンモニウムアルキルスルホネートを含有する。本発明の非限定的な一実施形態において、第四級化アルキルスルホネートポリウレタンポリマーがスパンデックスに添加される。特定の理論に限定されることなく、本発明による第四級アンモニウム部分の添加は、ポリアミドとの競合染料浴下での染料速度動力学を増加させると考えられている。
【００１７】
したがって、本発明は、スパンデックスと、Ｎ，Ｎ−ジアルキル−Ｎ，Ｎ−ジアルカノールアンモニウムアルキルスルホネートを含有するカチオン性ポリウレタンとを含む組成物を提供する。
【００１８】
また、本発明により、酸性染料で染色したときのスパンデックスの染色性および洗濯堅牢度を改善するための方法が提供される。この方法は、カチオン性ポリウレタンをスパンデックスに添加することを含む。非限定的な一実施形態において、カチオン性ポリウレタンは、Ｎ，Ｎ−ジアルキル−Ｎ，Ｎ−ジアルカノールアンモニウムアルキルスルホネートを含有する。本発明の非限定的な一実施形態において、第四級化アルキルスルホネートポリウレタンポリマーがスパンデックスに添加される。非限定的な一実施形態において、カチオン性ポリウレタンは、ポリウレタン添加経路によって添加される。
【００１９】
非限定的な一実施形態において、ジメチルエタノールアミンを、わずかに過剰のメタンスルホン酸を有する反応容器、エチレンオキシドと反応させ、以下の構造式を有するＮ，Ｎ−ビス（ヒドロキシエチル）Ｎ，Ｎ−ジメチル第四級アンモニウムメタンスルホネートを生成する。
【化１】
2021532282.tif 000002
【００２０】
このＮ，Ｎ−ビス（ヒドロキシエチル）Ｎ，Ｎ−ジメチル第四級アンモニウムメタンスルホンネートはまた、Ｅｖｏｎｉｋ  Ｃｏｒｐ．（Ｐａｒｓｉｐｐａｎｙ，ＮＪ）から商品名Ｖａｒｉａｑｕａｔ  ２ＭＳで市販されている。これらの第四級化アンモニウム塩は、イソシアネート基と容易に反応してポリウレタンを形成できる２つの活性水素原子を持っているため、ポリウレタンの調製に特に有用である。これらの第四級アンモニウム塩を使用して、カチオン性ポリウレタン組成物は、ポリイソシアネートおよび追加のポリオールとの反応によって直接調製することができる。
【００２１】
また、本発明により、酸性染料で染色したときに改善された染色性および洗濯堅牢度を有する、スパンデックスおよびＮ，Ｎ−ジアルキル−Ｎ，Ｎ−ジアルカノールアンモニウムアルキルスルホネートを含有するカチオン性ポリウレタンから生産されたフィラメントおよび繊維が提供される。そのようなフィラメントおよび繊維の生産方法は当技術分野で周知であり、本明細書で詳細に説明する必要はない。
【００２２】
さらに、本発明は、少なくともその一部が本発明の組成物、フィラメントまたは繊維を含む製造物品を提供する。
【００２３】
非限定的な一実施形態では、製造物品は布である。
【００２４】
本発明のスパンデックスを含む布は、布の重量に基づいて、約０．５重量パーセント（重量％）〜約４０重量％のスパンデックス含有量を有してもよい。例えば、スパンデックスを含む丸編みは、約２重量％〜約２５重量％のスパンデックスを含有してもよく、スパンデックスを含むレッグウェアは、約１重量％〜約４０重量％のスパンデックスを含有してもよく、スパンデックスを含むラッシェル布は、約１０重量％〜約４０重量％のスパンデックスを含有してもよく、およびスパンデックスを含む縦編みトリコットは、約１４重量％〜約２２重量％のスパンデックスを含有してもよい。
【００２５】
本発明のスパンデックスまたはスパンデックスを含む布は、６０℃〜１００℃の温度での排出法により水性染料液から、スパンデックス含む材料に染料液をパディングすることにより、またはスパンデックスを含む材料に染料液を噴霧することなどによる、慣用の染色および印刷の手順によって染色および印刷されてもよい。酸性染料を使用する場合は、従来の方法に従ってもよい。例えば、排出染色法においては、布は、３〜９のｐＨを有する水性染料浴に導入され得、次いで、約１０〜８０分のコースにわたって約２０℃の温度から４０〜１００℃の範囲の温度まで定常的に加熱される。次に、染料浴および布を４０〜１００℃の範囲の温度で１０〜６０分間保持してから冷却する。次に、固定されていない染料を布から洗い流す。スパンデックスの伸びおよび回復の特性は、１００℃を超える温度での最小の暴露時間によって最もよく維持される。
【００２６】
酸性から弱アルカリ性の条件下で適用される非金属化酸レベリング染料（相対分子量２５０〜９５０）、酸性から弱アルカリ性の条件下で適用される、例えばクロムまたはコバルトの金属原子を含有するプレ金属化染料、および排出またはパッドの用途においてｐＨ４〜９の酸性または中性から弱アルカリ性の条件下で適用される反応性染料で染色したとき、スパンデックスまたはスパンデックスを含む布について、高い色収率、色強度、およびある程度の平坦性を得ることができる。一般に、本発明のスパンデックスは、アミン末端基を含有するポリアミドまたは羊毛糸を染色するために従来使用されている反応性染料で染色してもよい。
【００２７】
本明細書で引用されているすべての特許、特許出願、試験手順、優先文書、論文、出版物、マニュアル、および他の文書は、そのような開示が本発明と矛盾しない範囲で、およびそのような組み込みが許可されているすべての管轄区域について、参照により完全に組み込まれる。
【００２８】
次の実施例は、本発明およびその使用能力を実証する。本発明は、他のおよび異なる実施形態が可能であり、そのいくつかの詳細は、本発明の趣旨および範囲から逸脱することなく、様々な明らかな点において修正および／または置換することができる。したがって、実施例は、本質的に例示的であり、および非限定的であるとみなされるべきである。
【実施例】
【００２９】
実施例１
ジフェニルメタンジイソシアネート（６０．２グラム  イソネート）、約２０００の分子量を有するポリテトラメチレングリコール（１００グラム）、およびジメチルアセトアミド（ＤＭＡｃ）溶媒（３６２グラム）を反応容器に入れた。撹拌した反応容器にＶａｒｉｑｕａｔ  ２ＭＳ（４５．３グラム）を添加し、反応混合物を７５℃に加熱し、その温度範囲で４〜６時間維持した。その時、反応生成物の粘度は４０℃で４１００ポアズであることがわかった。Ｉｒｇａｎｏｘ  ２４５抗酸化剤（１グラム）と混合した過剰のブタノールで反応を停止し、周囲条件に冷却した。
【００３０】
実施例２
第四級アミン添加剤を含有するスパンデックスを、以下のとおりに調製した。セグメント化ポリエーテルベースのポリウレタン尿素エラストマーの溶液を、１．６３のモル（「キャッピング」）比で約１８００の分子量を有するジフェニルメタンジイソシアネート（「ＭＤＩ」）ポリテトラメチレングリコールを完全に混合することによって調製した。混合物を約８０〜９０℃の温度で約９０〜１００分間維持した。イソシアネート末端ポリエーテルグリコールと未反応のジイソシアネートとの混合物を含む、得られた「キャッピングされたグリコール」を５０℃に冷却し、そしてＤＭＡｃと混合して、約４５％の固形分を含有する溶液を得た。次に、激しく混合しながら、キャッピングされたグリコールを、約７５℃の温度で２〜３分間、ジエチルアミン連鎖停止剤とエチレンジアミン／２−メチル−１，５−ジアミノペンタン鎖延長剤の９０／１０混合物との混合物を含有するＤＭＡｃ溶液と反応させた。得られたポリマー溶液は、約３５％の固形分を含有し、４０℃で約３，２００ポアズの粘度を有した。紡糸のために、以下の成分を完全に混合し、ポリマー溶液に添加して、記載された量の添加剤を得た（スパンデックスの最終重量に基づいた重量パーセントとして表される）。
（ａ）ヒンダードフェノール系酸化防止剤である、１．２％のＩｒｇａｎｏｘ  ２４５、
（ｂ）０．２％ステアリン酸マグネシウム、
（ｃ）０．６％のシリコーンオイル、
（ｄ）光沢剤として０．１７％二酸化チタン
（ｅ）および該当する場合は、表に記載されている実施例１のカチオン性ポリウレタンの量（スパンデックスの重量に基づく重量％）。
【００３１】
次に、紡績溶液を従来通り乾式紡糸して、合体した１８フィラメント、２３５デシテックス糸を形成した。シリコーンオイル仕上げ潤滑剤を、フィラメントの重量に基づいて４％の添加量で、キスロールアプリケーターによってスレッドラインに適用した。
【００３２】
実施例３
スパンデックスは、本発明の添加剤を含む場合と含まない場合で、１００％布として編まれ、４％黒、２％黒および肌の色の３つの色合い下で、同じ浴中で１００％ポリアミド布と２０／８０の重量比で染色した。染色後、布サンプルを乾燥させ、競合染料状況下での染料の取り込みについて比色計のよって分析した。染色性性能は、比色計スペクトラムアナライザーを使用して色合いの明度「Ｌ」値から決定した。結果はＣＩＥＬＡＢ単位で報告される。一次光源はＤ６５であった。染色された１００％スパンデックスチューブ布における色合いの明度「Ｌ」値を、市販のスパンデックスおよび１００％ポリアミドを含む同じ染浴から染色された１００％スパンデックスチューブ布についての値と比較した。
【００３３】
ポリアミドとの競合染料浴における酸性染料反応性に対するスパンデックスへの第四級アミン添加剤の効果を表１に示す。表２はまた、実施例２のスパンデックスの布について一貫してより高い耐変色性を示している。
【表１】
2021532282.tif 000003
【表２】
2021532282.tif 000004
【国際調査報告】
2021532282.tif 000005
2021532282.tif 000006